(57)【要約】【課題】  「のび」や「もち」に優れながら、皮膚表面のテカリの発生を、従来のものに比べて効果的に抑制することが可能な固体化粧品用組成物を提供する。【解決手段】  アスペクト比が２．５〜１０の六方晶窒化ホウ素粒子を含み、平均粒径が１〜３０μｍである六方晶窒化ホウ素粉末を、１〜３０質量％含むことを特徴とする、固体化粧品用組成物。【選択図】なし【特許請求の範囲】
【請求項１】
アスペクト比が２．５〜１０の六方晶窒化ホウ素粒子を含み、平均粒径が１〜３０μｍの六方晶窒化ホウ素粉末を、１〜３０質量％含むことを特徴とする、固体化粧品用組成物。
【請求項２】
前記六方晶窒化ホウ素粉末に含まれる粒子の一部が、板状結晶が１つの屈曲部において連続した双晶構造を有する六方晶窒化ホウ素粒子である、請求項１に記載の固体化粧品用組成物。
【請求項３】
前記六方晶窒化ホウ素粉末について、前記アスペクト比が２．５〜１０の六方晶窒化ホウ素粒子１００個中に、前記双晶構造を有する六方晶窒化ホウ素粒子が１個以上存在する、請求項２に記載の固体化粧品用組成物。
【発明の詳細な説明】
【技術分野】
【０００１】
本発明は、新規な固体化粧品用組成物に関する。詳しくは、特定の性状を有する六方晶窒化ホウ素粒子を含む六方晶窒化ホウ素粉末を配合した固体化粧品組成物を提供する。
【背景技術】
【０００２】
パウダーファンデーションに代表される固体化粧品は、顔全体に塗布することによって、シミ、そばかす、小皺、毛穴を覆い隠し、肌の表面を均等に整える役目を有する。そのため、上記化粧品には、「のび（皮膚表面で滑らかに塗れる性質）」や「もち（皮膚に塗った状態を持続する性質）」といった特性が求められる。
【０００３】
前記固体化粧品を構成する粉末成分は、従来、その大半がマイカ、セリサイト、タルクなどの天然鉱物からなっていたが、これらは触媒活性を有しているため、化粧品の他の成分に対して劣化を引き起こすとされており、最近では、化学的に安定な窒化ホウ素粉末の使用が増大している。そして、このとき使用される窒化ホウ素粒子の形状は、通常、アスペクト比（長径／厚さ）が５０〜１０００の厚みの薄い扁平な形状であり、窒化ホウ素粒子がこのような形状を有することから、該窒化ホウ素を含む化粧品を皮膚に塗布したとき、該窒化ホウ素の扁平面が皮膚表面に対し平行に向きやすく、ゆえに該窒化ホウ素を含む化粧品は「のび」や「もち」に優れるとされている（特許文献１参照）。
【０００４】
しかしながら、特許文献１に記載の窒化ホウ素粒子を含む化粧品は、「のび」や「もち」には優れるものの、該窒化ホウ素粒子が外部からの光をその扁平面で正反射しやすく、そのため上記化粧品を塗布した皮膚表面にテカリが生じてしまう場合があることを本発明者等は確認した。
【先行技術文献】
【特許文献】
【０００５】
【特許文献１】特開平５−１８６２０５
【発明の概要】
【発明が解決しようとする課題】
【０００６】
従って、本発明の目的は、「のび」や「もち」に優れながら、皮膚表面のテカリの発生を、従来のものに比べて効果的に抑制することが可能な固体化粧品用組成物を提供することにある。
【課題を解決するための手段】
【０００７】
本発明者らは上記課題を解決すべく鋭意研究を重ねた結果、特定のアスペクト比を有する六方晶窒化ホウ素粒子を含み、特定の粒径を有する六方晶窒化ホウ素粉末を、化粧品用組成物に特定量使用することにより、上記目的を達成し得ることを見出し、本発明を完成するに至った。
【０００８】
即ち、本発明は、アスペクト比が２．５〜１０の六方晶窒化ホウ素粒子を含み、平均粒径が１〜３０μｍである六方晶窒化ホウ素粉末を、１〜３０質量％含むことを特徴とする、固体化粧品用組成物である。
【０００９】
また、本発明によれば、前記六方晶窒化ホウ素粒子が、板状結晶が１つの屈曲部において連続した双晶構造を有する六方晶窒化ホウ素粒子を含む固体化粧品用組成物が提供される。
【００１０】
さらに、本発明によれば、前記六方晶窒化ホウ素粉末について、前記アスペクト比が２．５〜１０の六方晶窒化ホウ素粒子１００個中に、前記双晶構造を有する六方晶窒化ホウ素粒子が１個以上存在する固体化粧品用組成物が提供される。
【発明の効果】
【００１１】
本発明の固体化粧品用組成物は、特定のアスペクト比の六方晶窒化ホウ素粒子を含み、特定の粒径を有する六方晶窒化ホウ素粉末を、上記化粧品用組成物に特定量使用することにより、「のび」や「もち」に優れながら、皮膚表面のテカリの発生を従来のものに比べて効果的に抑制することができる。
【００１２】
本発明の固体化粧品用組成物が上記テカリ発生抑制効果を発現する機構に関して、本発明の組成物に含まれる窒化ホウ素粒子の形状が、従来のものと比べてアスペクト比の小さい形状、即ち厚い形状であり、これを含む化粧品用組成物を皮膚に塗布すると、上記厚い形状の窒化ホウ素粒子に存在する扁平面が皮膚表面に対し様々な方向を向きやすく、ゆえに正反射した光が特定方向に揃わずテカリの発生が減少し得ると考えている。また、上記窒化ホウ素粒子の扁平面が皮膚表面に対し様々な方向を向くことで、乱反射を引き起こす窒化ホウ素粒子の端面における反射の割合が従来よりも大きくなることも、テカリの発生を抑制し得る要因となると考えている。
【００１３】
また、固体化粧品用組成物を、圧縮成形し、スポンジ等で肌に塗って使用するケーキ状化粧品として使用する際、上記化粧品用組成物には、通常、圧縮成形後における成形体に耐衝撃性が求められる。この点においても、本発明の組成物は優れている。その理由として、本発明者等は次のように推定している。即ち、一般的に、窒化ホウ素粒子はその扁平面に平行な面に沿って剥がれやすい、つまり劈開性が高いため、従来の窒化ホウ素粒子を使用したケーキ状化粧品は脆い傾向にある。しかしながら、本発明に使用する窒化ホウ素粉末は、従来の窒化ホウ素粒子と比べて厚い形状を有する窒化ホウ素粒子を含むため、薄い形状のものと比べて単位体積あたりの扁平面の割合が小さく、そのため、本発明に使用する窒化ホウ素粒子は上記化粧品中において扁平面における剥がれが起こりにくく、ゆえに本発明の固体化粧品用組成物からなる成形体は耐衝撃性に優れると推定している。
【図面の簡単な説明】
【００１４】
【図１】本発明の固体化粧品用組成物に含まれる六方晶窒化ホウ素粉末である。
【発明を実施するための形態】
【００１５】
本発明の固体化粧品用組成物は、アスペクト比が２．５〜１０の六方晶窒化ホウ素粒子を含み、平均粒径が１〜３０μｍである六方晶窒化ホウ素粉末を、１〜３０質量％含むことを特徴とする。
【００１６】
＜六方晶窒化ホウ素粒子＞
本発明の固体化粧品用組成物に使用する六方晶窒化ホウ素粉末に含まれる六方晶窒化ホウ素粒子としては、アスペクト比が２．５〜１０の範囲にあることが好ましく、４〜８の範囲がより好ましい。かかるアスペクト比を有するものは、化粧品用組成物に充填した際、皮膚表面のテカリを効果的に抑制することができる。
【００１７】
なお、前記六方晶窒化ホウ素粒子は、２つ以上の粒子が凝集した形態でもよいが、良好な「のび」を得るために、できるだけ独立粒子の形態で存在することが好ましい。いずれの形態にしても、化粧品用組成物に充填した際、その特徴的な形状により、皮膚表面のテカリを効果的に抑制することができる。
【００１８】
また、前記六方晶窒化ホウ素粒子は、その一部の粒子として、板状結晶が１つの屈曲部において連続した双晶構造を有する六方晶窒化ホウ素粒子を含むことが、テカリ防止の点においてにより好ましい。そして、前記双晶構造を有する六方晶窒化ホウ素粒子は、アスペクト比が３〜１０、屈曲部の角度が１３９±２度、長軸の長さに対する短軸の長さが０．３〜１．５であるのが一般的である。
【００１９】
さらに、前記六方晶窒化ホウ素粉末について、前記アスペクト比が２．５〜１０の六方晶窒化ホウ素粒子１００個中に、前記双晶構造を有する六方晶窒化ホウ素粒子が１個以上存在することが好ましい。
【００２０】
なお、特開２０１４−０９４８７８号公報に、アスペクト比が従来のものよりも小さい窒化ホウ素粒子を化粧品に使用することが開示されているが、該公開公報の実施例に開示されている窒化ホウ素粒子のアスペクト比は、１２と比較的大きく、本発明の斯様に小さいアスペクト比を有する窒化ホウ素粒子を化粧品に使用し、そして、該窒化ホウ素粒子がテカリの抑制に対して効果的に作用する固体化粧品用組成物は、本発明において初めて提供されたものである。
【００２１】
＜六方晶窒化ホウ素粉末＞
前記特徴的な形状を有する六方晶窒化ホウ素粒子は、公知の方法により製造することができるが、後述の製造方法によって製造した場合、前記六方晶窒化ホウ素粒子以外に、その他の形状を有する窒化ホウ素粒子、例えば、従来から化粧品に使用されている５０〜１０００の厚みの小さい扁平な形状を有する窒化ホウ素粒子も一部生成するため、一般には、前記特徴的な形状を有する六方晶窒化ホウ素粒子を含む六方晶窒化ホウ素粉末として得られる。
【００２２】
本発明の固体化粧品用組成物に使用される六方晶窒化ホウ素粉末は、平均粒径が１〜３０μｍ、好ましくは３〜２０μｍの粒径を有するものが好ましい。平均粒径が１μｍ未満であると、皮膚表面のテカリ抑制効果を得ることができず、また、平均粒径が３０μｍを超えると、化粧品用組成物からなる成形体の耐衝撃性を低下させる等の問題が起こり易い。
【００２３】
本発明の固体化粧品用組成物に使用される六方晶窒化ホウ素粉末において、前記特徴的な形状を有する六方晶窒化ホウ素粒子は、５０％以上、好ましくは、７０％以上、更に好ましくは９０％以上の範囲で存在することが、上記化粧品用組成物を皮膚に塗布したとき、従来のものと比べ皮膚表面のテカリを効果的に抑制することができるため好ましい。
【００２４】
勿論、公知の分級方法、例えば篩を使用した分級方法等により、上記窒化ホウ素粉末から前記特徴的な形状を有する六方晶窒化ホウ素粒子以外の窒化ホウ素粒子を除去して、占有率を上げることが可能である。
【００２５】
＜固体化粧品用組成物＞
本発明において、固体化粧品用組成物とは、化粧品の基本成分に前記六方晶窒化ホウ素粉末を含むものであって、以下の用途に用いるものである。
【００２６】
本発明の固体化粧品用組成物は、前記六方晶窒化ホウ素粉末を１〜３０質量％、好ましくは１０〜２５質量％含むことが好ましい。前記六方晶窒化ホウ素粉末の配合割合が前記範囲であれば、前記六方晶窒化ホウ素粒子がその特徴的な形状による優れた効果を発揮する。また、耐衝撃性の点においても優れた効果を享受することができる。
【００２７】
また、本発明の固体化粧品用組成物において、化粧品の基本成分については、特に制限はなく、公知のものを使用することができる。例えば、タルク、マイカ、雲母、セリサイト、無水ケイ酸、シリカ、酸化アルミニウム、酸化チタン、酸化亜鉛、酸化鉄、酸化ジルコニウム等の無機粉体；ナイロン１２、（ビニルジメチコン／メチコンシルセスキオキサン）クロスポリマー、（ジフェニルジメチコン／ビニルジフェニルジメチコン／シルセスキオキサン）クロスポリマー、アクリレーツクロスポリマー、ポリメチルメタクリレートポリマー等の高分子；パーフルオロオクチルトリエトキシシラン等のシラン化合物；メトキシケイヒ酸エチルヘキシル等の紫外線吸収剤；シリコーン処理ベンガラ（赤酸化鉄）、シリコーン処理黄酸化鉄、シリコーン処理黒酸化鉄、シリコーン処理酸化チタン等の顔料；高級脂肪族アルコール、高級脂肪酸、エステル油、パラフィン油、ワックス等の油分；エチルアルコール、プロピレングリコール、ソルビトール、グルコース等のアルコール類；ムコ多糖類、コラーゲン類、乳酸塩等の保湿剤；各種界面活性剤、増粘剤、酸化防止剤、ｐＨ緩衝剤、防腐剤、香料等の通常化粧品に用いられる原料が適宜選択され配合される。
【００２８】
そして、本発明の固体化粧品用組成物は、化粧品用途として以下に述べるような種々の用途に使用することができる。即ち、ファンデーション、口紅、アイシャドー、マスカラ等のメークアップ化粧品だけでなく、乳液、クリーム等のフェイシャル化粧品に好適に用いることができる。
【００２９】
＜六方晶窒化ホウ素粉末の製造方法＞
前記六方晶窒化ホウ素粉末の好適な製造方法としては、例えば、ホウ素化合物、カーボン源および含酸素カルシウム化合物を、ホウ素化合物とカーボン源との割合がＢ／Ｃ（元素比）換算で０．５〜１．２、ホウ素化合物とカーボン源との合計量（Ｈ３ＢＯ３、Ｃ換算値）１００質量部に対して含酸素カルシウム化合物をＣａＯ換算で３〜３０質量部となる割合で含有する混合物を、窒素雰囲気下に加熱し、１５５０℃の温度に至るまでに、反応物中のカーボン濃度が５質量％以下となるように反応させた後、１７００℃以上の温度に加熱する方法が挙げられる。得られた六方晶窒化ホウ素粉末は、さらに酸洗浄を行い、高純度な白色の六方晶窒化ホウ素粉末を得ることができる。
【００３０】
前記製造方法において、前記ホウ素化合物としては、ホウ素原子を含有する化合物であれば制限なく使用される。例えば、ホウ酸、無水ホウ酸、酸化ホウ素、メタホウ酸、過ホウ酸、次ホウ酸、四ホウ酸ナトリウム、過ホウ酸ナトリウムなどが使用できるが、一般的には入手が容易なホウ酸、酸化ホウ素が好適に用いられる。また、カーボン源としては公知の炭素材料が特に制限無く使用される。例えば、カーボンブラック、活性炭、カーボンファイバー等の非晶質炭素の他、ダイヤモンド、グラファイト、ナノカーボン等の結晶性炭素、モノマーやポリマーを熱分解して得られる熱分解炭素等が特に制限無く使用される。
【００３１】
また、前記製造方法において、ホウ素化合物とカーボン源との割合は、Ｂ／Ｃ（元素比
）換算で０．５〜１．２とすることが好ましい。特に、上記Ｂ／Ｃを１〜１．２とすることにより、前記六方晶窒化ホウ素粒子とともに、板状結晶が１つの屈曲部において連続した双晶構造を有する六方晶窒化ホウ素粒子が一部生成する傾向にある。
【００３２】
前記製造方法において、結晶化触媒として使用される含酸素カルシウム化合物は、酸素とカルシウムが含まれる化合物を特に制限なく使用できる。例えば炭酸カルシウム、炭酸水素カルシウム、水酸化カルシウム、酸化カルシウム、硝酸カルシウム、硫酸カルシウム、リン酸カルシウム、シュウ酸カルシウム等を使用することが出来るし、これら２種類以上を混合して使用することも可能である。上記含酸素カルシウム化合物の添加量としては、ホウ素化合物とカーボン源との合計量（Ｈ３ＢＯ３、Ｃ換算値）１００質量部に対して、ＣａＯ換算で３〜３０質量部とすることが好ましく、５〜２５質量部とすることがより好ましく、１０〜２０質量部とすることが更に好ましい。特に、上記含酸素カルシウム化合物の添加量を１５〜２０質量部とすることにより、前記六方晶窒化ホウ素粒子とともに、板状結晶が１つの屈曲部において連続した双晶構造を有する六方晶窒化ホウ素粒子が一部生成する傾向にある。
【００３３】
前記製造方法において、上記の各原料を含む混合物の形態は特に制限されず、粉末状のままでもよいが、多孔質バルク体を形成してもよい。尚、かかる多孔質バルク体は、例えば、前記ホウ素化合物、カーボン源、炭酸カルシウムを含む混合粉末を加熱し、ホウ酸からメタホウ酸の生成、メタホウ酸の溶融によりバルク体を形成すると共に、メタホウ酸が溶融している状態で、炭酸カルシウムの分解により二酸化炭素ガスを生成せしめて発泡させる方法が挙げられる。
【００３４】
前記製造方法において、還元窒化は、前記ホウ素化合物、カーボン源および含酸素カルシウム化合物を含む混合物（以下、原料混合物ともいう）を、窒素ガスを含む雰囲気下で加熱することで実施可能であるが、加熱温度、反応生成物中のカーボン量を制御することが重要である。即ち、該原料混合物を、窒素雰囲気下で、１５５０℃の温度に至るまでに反応物中のカーボン濃度が５質量％以下となるように反応させた後、１７００℃以上の温度で六方晶窒化ホウ素粉末を生成せしめることが好ましい。なお、かかる反応物中のカーボン濃度は、蛍光Ｘ線分析装置を使用して管理することができる。
【００３５】
前記製造方法において、１５５０℃に至るまでに前記還元窒化反応を進行させるための反応温度は特に制限されないが、一般に、カーボン源によるホウ素化合物の還元反応は、１２００℃以上で開始し、非晶質六方晶窒化ホウ素が生成し始めるため、１２００℃以上、好ましくは、１３００℃以上の温度に調整することが好ましい。
【００３６】
前記製造方法において、１５５０℃の温度に至るまでに反応物中のカーボン濃度が前記範囲を満足しているかどうかの確認する方法は、特に制限されない。例えば、１５５０℃の温度における反応物中のカーボン濃度を測定するのが直接的であるが、１５５０℃以下の任意の温度において、反応物中のカーボン濃度が前記範囲を満足していることを確認してもよい。また、製造の度毎に、カーボン濃度を測定して本発明を実施してもよいが、予め実験を行い、前記温度プロファイルを含む運転条件において反応物中のカーボン濃度が５質量％以下となる時間を特定し、上記運転条件での処理時間により管理することが工業的であり、好ましい。上記処理時間は、運転時要件により異なり一概には決定できないが、一般に、１２００℃以上の温度において、２〜１０時間、特に、３〜８時間の範囲である場合が多い。
【００３７】
前記製造方法において、上記工程後、結晶性の高い六方晶窒化ホウ素粒子を得るために通常１７００℃以上、好ましくは、１７００〜２２００℃、更に好ましくは１８００〜２０００℃で熱処理を行うことが好ましい。
【００３８】
また、前記製造方法において、窒素雰囲気は、公知の手段によって形成することが出来る。使用するガスとしては、上記窒化処理条件でホウ素に窒素を与えることが可能なガスであれば特に制限されず、窒素ガス、アンモニアガスを使用することも可能であり、窒素ガス、アンモニアガスに、水素、アルゴン、ヘリウム等の非酸化性ガスを混合したガスも使用可能である。
【００３９】
前記製造方法は、反応雰囲気制御の可能な公知の装置を使用して行うことができる。例えば、高周波誘導加熱やヒーター加熱により加熱処理を行う雰囲気制御型高温炉が挙げられ、バッチ炉の他、プッシャー式トンネル炉、縦型反応炉等の連続炉も使用可能である。
【００４０】
前記製造方法において、上述の窒化処理を施した直後は六方晶窒化ホウ素粒子を主成分とするが、ホウ酸カルシウム等の化合物も含まれているため、必要に応じて酸を用いて洗浄することで、高純度かつ高結晶性の六方晶窒化ホウ素粉末を得ることが可能である。
【００４１】
＜固体化粧品用組成物の製造方法＞
本発明の固体化粧品用組成物について、その製造方法は特に限定されず、例えば、前記六方晶窒化ホウ素粉末及び前記化粧品基本成分を混合し、均一分散し、これを金属製や樹脂製の皿状容器に充填成形する方法等が挙げられる。皿状容器に充填成形する方法としては、圧縮成形する方法、溶剤を用いてスラリー充填する方法が挙げられる。
【実施例】
【００４２】
以下、本発明を実施例により詳細に説明するが、本発明は、これらの実施例に限定されるものではない。
【００４３】
以下の実施例および比較例において、各値は以下の方法によって測定したものである。
【００４４】
（１）六方晶窒化ホウ素粒子の特定方法
エポキシ樹脂１００質量部中に六方晶窒化ホウ素粉末１０質量部を分散し、得られた樹脂組成物を減圧脱泡し、硬化させ、縦５ｍｍ×横５ｍｍ×高さ５ｍｍの硬化体を作製した。
次いで、該硬化体の高さ方向に垂直な面のうち一方の面について、その中央を倍率１０００倍の条件でＳＥＭにより画像を撮影した。そして、上記高さ方向に０．１μｍ研磨し、該研磨した面について、上記画像と同じ領域を倍率１０００倍の条件でＳＥＭにより撮影した。その後、上記研磨およびＳＥＭ観察の操作を繰り返すことによって、上記高さ方向の断面について、高さ１ｍｍ分のＳＥＭ画像を得た。これらのＳＥＭ画像を研磨した順に組み合わせることにより、上記六方晶窒化ホウ素粉末に含まれる六方晶窒化ホウ素粒子の形状を立体的に確認し、該六方晶窒化ホウ素粒子のアスペクト比（Ｌ／ｔ）、双晶構造を有する六方晶窒化ホウ素粒子の存在割合を求めた。
【００４５】
（２）六方晶窒化ホウ素粉末の平均粒径（Ｄ５０）
窒化ホウ素粉末０．３ｇを５０ｃｃのエタノールと共に、容積１００ｃｃ、直径４ｃｍのスクリュー管瓶に投入し、０．２ｃｍの直径を有するプローブを水中に１ｃｍ挿入した状態で、室温下、上記プローブより５０Ｗの出力で５分間超音波を作用せしめた後の窒化ホウ素懸濁液についてレーザー回折／散乱式粒子径分布測定装置（ＨＯＲＩＢＡ製ＬＡ−９５０Ｖ２）を用いて、粒度分布を測定し、平均粒径（Ｄ５０）を求めた。
【００４６】
（３）固体化粧品用組成物について、のび、もち、マット感、及びテカリ
２０名のパネラーにより「のび」「もち」「マット感」「テカリ」について官能評価を行った。結果は、良好と感じたパネラーが３０％未満である場合を×、３０％以上６０％未満である場合を△、６０％以上８０％未満である場合を○、８０％以上である場合を◎とした。
【００４７】
また、実施例で使用した六方晶窒化ホウ素粉末ＡおよびＢ、並びに比較例で使用した六方晶窒化ホウ素粉末ＣおよびＤの物性は、以下の通りである。
【００４８】
・六方晶窒化ホウ素粉末Ａ
六方晶窒化ホウ素粉末Ａは、以下の製造方法により調製した。
【００４９】
酸化ホウ酸１００ｇ、カーボンブラック４３ｇ、及び炭酸カルシウム２８ｇをボールミルにて混合し、該混合物を、黒鉛製タンマン炉を用い、窒素ガス雰囲気下で１５℃／分で１４００℃まで昇温し、１４００℃で４時間保持した後、１５℃／分で１８００℃まで昇温し、１８００℃、２時間窒化処理し、さらに塩酸洗浄を行い、高純度な白色の六方晶窒化ホウ素粉末を得た。該六方晶窒化ホウ素粉末の平均粒径は１１μｍであった。また、該六方晶窒化ホウ素粉末について、アスペクト比２．５〜１０の特徴的な形状を有する六方晶窒化ホウ素粒子とそうでないものを前記特定方法に準じて選別した結果、上記六方晶窒化ホウ素粉末中に前記特徴的な形状を有する六方晶窒化ホウ素粒子が９２％含まれていた。また、該六方晶窒化ホウ素粉末について、六方晶窒化ホウ素粒子１００個中に、前記双晶構造を有する六方晶窒化ホウ素粒子が１個存在することを確認した。
【００５０】
・六方晶窒化ホウ素粉末Ｂ
六方晶窒化ホウ素粉末Ｂは、以下の製造方法により調製した。
【００５１】
硼酸６２ｇ、カーボンブラック４２ｇ、及び酸化カルシウム１４ｇをボールミルを使用して混合した。該混合物５０ｇを、黒鉛製タンマン炉を用い、窒素ガス雰囲気下、１５℃／分で１８００℃まで昇温し、１８００℃で２時間保持することで窒化処理し、副生成物含有窒化ホウ素を得た。
【００５２】
次いで、上記副生成物含有窒化ホウ素を解砕して容器に投入し、該副生成物含有窒化ホウ素の５倍量の塩酸（７重量％ＨＣｌ）を加え、回転数８００ｒｐｍで２４時間撹拌した。該酸洗浄の後、酸をろ過し、使用した酸と同量の純水に、ろ過して得られた窒化ホウ素を分散させ、再度ろ過した。この操作を５回繰り返した後、１５０℃で６時間乾燥させた。
【００５３】
乾燥後に得られた粉末を目開き９０μｍの篩にかけて、白色の六方晶窒化ホウ素粉末を得た。該六方晶窒化ホウ素粉末の平均粒径は１１μｍであった。また、該六方晶窒化ホウ素粉末について、アスペクト比２．５〜１０の特徴的な形状を有する六方晶窒化ホウ素粒子とそうでないものを前記特定方法に準じて選別した結果、上記六方晶窒化ホウ素粉末中に前記特徴的な形状を有する六方晶窒化ホウ素粒子が９２％含まれていた。また、該六方晶窒化ホウ素粉末について、六方晶窒化ホウ素粒子１００個中に、前記双晶構造を有する六方晶窒化ホウ素粒子が３２個存在することを確認した。
【００５４】
・六方晶窒化ホウ素粉末Ｃ
六方晶窒化ホウ素粉末Ｃは、水島合金鉄社製ＳＨＰ−３である（平均粒径：９μｍ）。なお、六方晶窒化ホウ素粉末Ｃについて、六方晶窒化ホウ素粒子のアスペクト比は４０〜８０の範囲に含まれ、上記六方晶窒化ホウ素粉末中に前記特徴的な形状を有する六方晶窒化ホウ素粒子は確認できなかった。
・六方晶窒化ホウ素粉末Ｄ
六方晶窒化ホウ素粉末Ｄは、水島合金鉄社製ＳＨＰ−９である（平均粒径：１４μｍ）。なお、六方晶窒化ホウ素粉末Ｄについて、六方晶窒化ホウ素粒子のアスペクト比は１２０〜２００の範囲に含まれ、上記六方晶窒化ホウ素粉末中に前記特徴的な形状を有する六方晶窒化ホウ素粒子は確認できなかった。
【００５５】
実施例１
六方晶窒化ホウ素粉末Ａを用い、以下の配合割合で六方晶窒化ホウ素粉末を含有する固体化粧品組成物を作製し、パネラーによる評価に供した。結果を表１に示した。
【００５６】
六方晶窒化ホウ素粉末Ａ                                          ２０．０質量％
マイカ                                                          １５．０質量％
合成金雲母                                                      １２．０質量％
メトキシケイヒ酸エチルヘキシル                                    ８．０質量％
（ビニルジメチコン／メチコンシルセスキオキサン）クロスポリマー    ８．０質量％
（ジフェニルジメチコン／ビニルジフェニルジメチコン／シルセスキオキサン）クロスポリマー                                                              ８．０質量％
ナイロン１２                                                      ３．０質量％
シリカ                                                            ３．０質量％
タルク                                                            ３．０質量％
アクリレーツクロスポリマー                                        ３．０質量％
パーフルオロオクチルトリエトキシシラン                            ３．０質量％
酸化亜鉛                                                          ３．０質量％
ポリメチルメタクリレートポリマー                                  ３．０質量％
シリコーン処理ベンガラ（赤酸化鉄）                                １．０質量％
シリコーン処理黄酸化鉄                                            ０．６質量％
シリコーン処理黒酸化鉄                                            ０．４質量％
シリコーン処理酸化チタン                                          ６．０質量％
【００５７】
実施例２
用いる六方晶窒化ホウ素粉末を六方晶窒化ホウ素粉末Ｂとした以外、実施例１と同様に固体化粧品組成物を作製し、パネラーによる評価に供した。結果を表１に示した。
【００５８】
比較例１
用いる六方晶窒化ホウ素粉末を六方晶窒化ホウ素粉末Ｃとした以外、実施例１と同様に固体化粧品組成物を作製し、パネラーによる評価に供した。結果を表１に示した。
【００５９】
比較例２
用いる六方晶窒化ホウ素粉末を六方晶窒化ホウ素粉末Ｄとした以外、実施例１と同様に固体化粧品組成物を作製し、パネラーによる評価に供した。結果を表１に示した。
【００６０】
【表１】
2019151575.tif 000002
【図１】
2019151575.tif 000003